ЛИСТОВАЯ СТАЛЬ ДЛЯ ТОЛСТОСТЕННОЙ ВЫСОКОПРОЧНОЙ МАГИСТРАЛЬНОЙ ТРУБЫ, ОБЛАДАЮЩАЯ ПРЕВОСХОДНЫМИ СОПРОТИВЛЕНИЕМ ВОЗДЕЙСТВИЮ КИСЛОЙ СРЕДЫ, СОПРОТИВЛЕНИЕМ СМЯТИЮ И НИЗКОТЕМПЕРАТУРНОЙ ВЯЗКОСТЬЮ, А ТАКЖЕ МАГИСТРАЛЬНАЯ ТРУБА

1. Толстолистовая сталь для толстостенной высокопрочной магистральной трубы, обладающая превосходными сопротивлением воздействию кислой среды, сопротивлением смятию и низкотемпературной вязкостью, представляющая собой:
толстолистовую сталь с толщиной от 25 мм до 45 мм, содержащую, мас.%:
C: от 0,04 до 0,08;
Mn: от 1,2 до 2,0;
Nb: от 0,005 до 0,05;
Ti: от 0,005 до 0,03;
Ca: от 0,0005 до 0,0050, и
N: от 0,001 до 0,008, с ограничениями:
Si: 0,5 или меньше,
Al: 0,05 или меньше,
P: 0,03 или меньше,
S: 0,005 или меньше,
O: 0,005 или меньше, и
имеющую остаток из Fe и неизбежных примесей, при этом
микроструктура части поверхностного слоя, расположенной от поверхности толстолистовой стали вниз в направлении толщины листа на от 0,9 мм до 1,1 мм, ограничена в процентах площади следующим образом:
fe1
деформированный феррит: 5% или больше и S%, определяемый по следующей формуле 1a, или меньше, и
смесь мартенсита и аустенита: 8% или меньше, и
имеет остаток из одного или обоих из многоугольного феррита и бейнита, и
микроструктура части, расположенной от центра толщины листа в направлении к передней и к задней сторонам толстолистовой стали в пределах 1 мм, составляющая центральную часть толщины, ограничена в процентах площади следующим образом:
деформированный феррит: 5% или меньше,
смесь мартенсита и аустенита: 5% или меньше, и
имеет остаток, состоящий из одного или обоих из игольчатого феррита и бейнита, и
часть поверхностного слоя и центральная часть толщины имеют среднее значение эффективного размера зерна, измеренное дифракцией обратного рассеяния электронов, равное 20 мкм или меньше,
fe1
H
S=0,6552×T-4,7826, (формула 1a),
H
где T: толщина толстолистовой стали для толстостенной высокопрочной магистральной трубы.
2. Толстолистовая сталь для толстостенной высокопрочной магистральной трубы, обладающая превосходными сопротивлением воздействию кислой среды, сопротивлением смятию и низкотемпературной вязкостью по п. 1, дополнительно содержащая одно или более из, мас.%:
Cu: 0,50 или меньше,
Ni: 0,50 или меньше,
Cr: 0,50 или меньше,
Mo: 0,50 или меньше,
W: 0,50 или меньше,
V: 0,10 или меньше,
Zr: 0,050 или меньше,
Ta: 0,050 или меньше,
B: 0,0020 или меньше,
Mg: 0,010 или меньше,
REM: 0,0050 или меньше,
Y: 0,0050 или меньше,
Hf: 0,0050 или меньше, и
Re: 0,0050 или меньше.
3. Толстолистовая сталь для толстостенной высокопрочной магистральной трубы, обладающая превосходными сопротивлением воздействию кислой среды, сопротивлением смятию и низкотемпературной вязкостью по п.1 или 2, в которой содержание алюминия составляет 0,005 мас.% или меньше.
4. Толстолистовая сталь для толстостенной высокопрочной магистральной трубы, обладающая превосходными сопротивлением воздействию кислой среды, сопротивлением смятию и низкотемпературной вязкостью по любому из пп. 1-3, которая имеет предел прочности от 500 до 700 МПа.
5     5. Толстолистовая сталь для толстостенной высокопрочной магистральной трубы, обладающая превосходными сопротивлением воздействию кислой среды, сопротивлением смятию и низкотемпературной вязкостью по любому из пп. 1-3, которая имеет предел текучести после формирования трубы составляет 440 МПа или больше, предел прочности от 500 до 700 МПа, и 0,2% напряжение пластического течения при сжатии в круговом направлении после старения при температуре 200°C 450 МПа или больше.
6. Толстостенная высокопрочная магистральная труба, изготовленная формованием толстолистовой стали для толстостенной высокопрочной магистральной трубы, обладающей превосходными сопротивлением воздействию кислой среды, сопротивлением смятию и низкотемпературной вязкостью по любому из пп. 1-4, в трубу с последующей дуговой сваркой примыкающих концов, имеющая предел текучести 440 МПа или больше, предел прочности от 500 до 700 МПа и 0,2% напряжение пластического течения при сжатии в круговом направлении после старения при температуре 200°C, равное 450 МПа или больше.